SM ( 6 - 70 - 6 ) 의 경우 , 다른 실험 세팅 을 사용 해 대용량 으로 반응 시켰 다 . 1 L 의 3 구 둥근 플라스크 에 5 g 의 SMS ( 6 - 70 - 46 ( 폴리 ( 메틸 아크릴 레이트 ) 의 유닛 수 : 46 . 2 mmol ) , 1 . 18 g 의 트리스 ( 펜 타 플로 로 페닐 ) 보레인 ( 2 . 31 mmol , 폴리 ( 메틸 아크릴 레이트 ) 의 유닛 수의 5 mol %) 을 300 mL 의 톨루엔 에 녹여 균일 한 혼합물 을 만든 다 . 그 후 , 질소 가스 를 유입 시켜 안정 한 상태 의 내부 조건 을 맞춰준 후 , 내부 온도 를 0 ℃ 로 맞춰 줬 다 . 그리고 31 g 의 1 , 1 , 3 , 3 - 테트라메틸 디 실록 산 ( 231 mmol , 폴리 ( 메틸 아크릴 레이트 ) 의 유닛 수의 5 당량 ) 을 6 시간 동안 천천히 반응 용액 에 투입 하 였 다 . 상온 에서 하루 반응 을 돌린 다음 , 100 mL 의 1 . 25 M - 염산 / 메탄올 용액 을 반응 용액 에 3 시간 동안 천천히 투입 함 으로써 종결 하 였 다 . 추가 적 으로 50 mL 의 테트라 히 드로 퓨란 에 1 . 25 M 로 용해 되 어 있 는 테트라 부틸 암모늄 플로 라이드 용액 을 넣 고 12 시간 상온 에서 교반 하 였 다 . 최종 적 으로 고분자 를 메탄올 에 침 천 , 여과 하 여 회수 한 후 , 진공 오븐 에서 건조 하 여 고분자 를 얻 었 다 . SM ( 6 - 70 - 6 ) 과 탈산소 반응 후 의 크기 배제 크로마토그램 을 도 10 에 나타내 었 다 .